(57)【要約】【課題】常温で造形できながら焼成を行っても、従来の銀粘土などにない特徴が得られる焼成用造形物形成材料を提供する。【解決手段】金属粉末を１００重量部に対して、ガラス組成物の粉末を０.１〜９９重量部を配合し、金属粉末及びガラス組成物の粉末からなる混合粉末１００重量部に対して液体を５〜１００重量部添加して可塑性材にしてある。【選択図】図１
2014141705.tif 000002
【特許請求の範囲】
【請求項１】
金属粉末を１００重量部に対して、
ガラス組成物の粉末を０.１〜９９重量部を配合し、
前記金属粉末及び前記ガラス組成物の粉末からなる混合粉末１００重量部に対して液体を５〜１００重量部添加して可塑性材にしてある焼成用造形物形成材料。
【請求項２】
前記液体が、水、油、有機バインダーの中から選択された少なくとも１種から成るものである請求項１に記載の焼成用造形物形成材料。
【請求項３】
前記ガラス組成物が、低融点ガラス及び高融点ガラスの一方、または両方の混合物から成るもので、０．１μｍ〜１０ｍｍの粒径からなる請求項１または２に記載の焼成用造形物形成材料。
【請求項４】
前記金属粉末は、貴金属粉からなるものである請求項１〜３のいずれかに記載の焼成用造形物形成材料。
【請求項５】
前記請求項１〜４に記載の可塑性材を用いて所定形状の成形体を造形し、
その成形体を乾燥した後、加熱炉内での焼成によって、前記金属粉末又はガラス組成物の内の少なくとも一方を溶融させて前記成形体を一体化する造形物形成方法。
【請求項６】
前記請求項１〜４に記載の可塑性材を用いて所定形状の成形体を造形し、
その成形体を乾燥した後、前記成形体をバーナーで加熱して、前記金属粉末又は前記ガラス組成物の内の少なくとも一方を溶融させて前記成形体を一体化する造形物形成方法。
【請求項７】
金属粉末を１００重量部に対して、
ガラス組成物の粉末を０.１〜９９重量部を配合して焼成により一体化してある造形物。
【発明の詳細な説明】
【技術分野】
【０００１】
本発明は、焼成用造形物形成材料及び造形物形成方法並びに造形物に関する。
【背景技術】
【０００２】
焼成用造形物形成材料は、従来例えば焼成することにより金属光沢が出る材料として銀粘土と称するものがあり、これは銀粉末、水分、有機バインダー、界面活性剤等の混合物で、粘土状の可塑性物に形成してあるものがあり（例えば、特許文献１参照）、また、その銀粘土による造形物の形成方法（例えば、特許文献２参照）が、知られている。
【先行技術文献】
【特許文献】
【０００３】
【特許文献１】特許第２７６０１３４号公報
【特許文献２】特許第２７７４９７４号公報
【発明の概要】
【発明が解決しようとする課題】
【０００４】
上述した従来の銀粘土は、予め常温で成形した造形物を、焼成により銀粉末どうしが融着して造形物の形状を維持したまま銀の塊になるものである。
しかし、その表面は、焼結現象による融着のために、表面が凹凸で銀が露出しているために、金属光沢を得るためには表面を研磨する必要があったり、空気中で銀表面が腐食して黒化したりする問題点がある。
【０００５】
従って、本発明の目的は、上記問題点を解消し、常温で造形できながら焼成を行っても、従来の銀粘土などにない特徴が得られるものを提供するところにある。
【課題を解決するための手段】
【０００６】
本発明の第１の焼成用造形物形成材料の特徴構成は、金属粉末を１００重量部に対して、ガラス組成物の粉末を０.１〜９９重量部を配合し、前記金属粉末及び前記ガラス組成物の粉末からなる混合粉末１００重量部に対して液体を５〜１００重量部添加して可塑性材にしたところにある。
【０００７】
本発明の第１の特徴構成によれば、金属粉末とガラス組成物の混合粉末１００重量部に、５〜１００重量部の液体を添加して可塑性材にしてあるために、粘土を成形するように常温で自在な形状に造形でき、その造形した可塑性材を、焼成することにより金属粉末が焼結して金属塊になろうとするばかりか、金属粉末１００重量部に対して０．１〜９９重量部のガラス組成物が軟化溶融して金属表面に保護被膜を形成すると共に、ガラス組成物に含まれる酸化物が金属粉と化学反応を起こす。そのために、金属塊の表面は腐食しにくく、しかも光沢及び鮮やかな色彩が得られる。
従って、使用する金属粉が貴金属、卑金属に関わらず金属特有の光沢のある表面状態を、長期に亘って維持し、且つ、本来金属にはない質感や色彩を表面に持った造形物が得られる。
【０００８】
本発明の第２の特徴構成は、前記液体が、水、油、有機バインダーの中から選択された少なくとも１種から成るものである。
【０００９】
本発明の第２の特徴構成によれば、水、油、有機バインダーの中から選択された少なくとも１種から成る液体が、混合粉体１００重量部に対して５〜１００重量部添加してあるために、常温で造形しやすく、しかも、前記液体は焼成時には気体になって消失し、造形物の強度が大きくなる。
従って、造形しやすくしながら高強度の造形物を形成することができる。
【００１０】
本発明の第３の特徴構成は、前記ガラス組成物が、低融点ガラス及び高融点ガラスの一方、または両方の混合物から成るもので、０．１μｍ〜１０ｍｍの粒径からなるところにある。
【００１１】
本発明の第３の特徴構成によれば、ガラス組成物が低融点ガラスのみ、もしくは、その割合が多ければ、焼成温度が低い温度で、造形物の焼結及び金属表面におけるガラス被覆層の形成が行われ、高融点ガラスのみ、もしくは、その割合が多ければ、焼成温度を高くして金属粉末同士の焼結を強固に行わせることができる。
その上で、ガラス組成物の粒径が０．１μｍより小さくなると、ガラス組成物、自体の製造が困難になり、１０ｍｍより大きくなると、可塑性材を形成するのが困難になるために、０．１μｍ〜１０ｍｍの粒径のガラス組成物により、本発明の焼成用造形物形成材料を良好に製造できる。
【００１２】
本発明の第４の特徴構成は、前記金属粉末は、貴金属粉からなるものである。
【００１３】
本発明の第４の特徴構成によれば、貴金属粉の金属粉末を使用することにより、ガラス組成物の性質のいかんにかかわらず、焼成による変質などがなく、金属光沢が長期に亘って期待できる。
【００１４】
本発明の第５の造形物形成方法の特徴構成は、前記可塑性材を用いて所定形状の成形体を造形し、その成形体を乾燥した後、加熱炉内での焼成によって、前記金属粉末又は前記ガラス組成物の内の少なくとも一方を溶融させて前記成形体を一体化するところにある。
【００１５】
本発明の第５の特徴構成によれば、前記成形体を加熱炉内で焼成することにより、焼成温度の調整や昇温速度制御を行えば、混合粉体中の金属粉末やガラス組成物の軟化溶融状態をコントロールすることができ、安定した造形物を形成できる。
【００１６】
本発明の第６の特徴構成は、前記可塑性材を用いて所定形状の成形体を造形し、その成形体を乾燥した後、前記成形体をバーナーで加熱して、前記金属粉末又は前記ガラス組成物の内の少なくとも一方を溶融させて前記成形体を一体化するところにある。
【００１７】
本発明の第６の特徴構成によれば、前記成形体をバーナーで加熱することにより、短時間で成形体表面にガラス組成物の軟化による保護皮膜層を形成でき、成形体全体の形状を変形させずに強固な造形物を製造できる。
【００１８】
本発明における第７の造形物の特徴構成は、金属粉末を１００重量部に対して、ガラス組成物の粉末を０.１〜９９重量部を配合して焼成により一体化したことにある。
【００１９】
本発明の第７の特徴構成によれば、金属粉末とガラス組成物の粉末とが、焼成により互いに焼結して金属とガラスが入り交ざった一体の造形物が形成され、そのために、金属の特色である光沢ばかりか、ガラスとの反応で生じる発色を具備した独特の造形物が得られる。
また、ガラスの有する光沢が、金属を一層輝かせることができるばかりか、長期に亘ってその輝きが維持できる造形物を形成することができる。
【図面の簡単な説明】
【００２０】
【図１】本発明の造形物形成材料により製作したアクセサリーの写真である。
【図２】本発明の造形物形成材料により製作したアクセサリーの写真である。
【図３】本発明の造形物形成材料により製作したアクセサリーの写真である。
【発明を実施するための形態】
【００２１】
以下に本発明の実施の形態を図面に基づいて説明する。
本発明の焼成用造形物形成材料は、金属粉末を１００重量部に対して、ガラス組成物の粉末を０.１〜９９重量部を配合し、金属粉末及びガラス組成物の粉末からなる混合粉末１００重量部に対して液体を５〜１００重量部添加して可塑性材にしてある。
前記金属粉末としては、金、銀、白金等の貴金属粉を一種以上使用し、ガラス組成物は、粒径０．１μｍ〜１０ｍｍの酸化鉛や酸化ビスマスを主成分とする低融点ガラスとして、例えば、Ｂｉ2Ｏ3を７０〜９０質量％、ＺｎＯを１〜２０質量％、Ｂ2Ｏ3を１〜２０質量％のガラス組成物、又は、ガラス瓶や板ガラス等に使用される高融点ガラス、あるいは、それらの両方のガラスを混合したりして使用される。
また、前記液体は、水、油、有機バインダーの中から選択された少なくとも１種から成るものが使用され、可塑性材の加工形状や焼成温度、あるいは、混合粉末の粒径や混合割合によって選択使用される。
【００２２】
次に、焼成用造形物形成材料による造形物形成方法を説明する。
（焼成用造形物形成材料による造形物形成方法）
前記可塑性材を用いて、常温で粘土を用いて成形するように所定形状の成形体を造形し、乾燥工程によりその成形体中の含有液体の一部を気化させて形状を安定化した後、加熱炉内での焼成工程によって、金属粉末又はガラス組成物の内の少なくとも一方を溶融させて成形体を一体化する。
【実施例】
【００２３】
次に、前記焼成用造形物形成材料によりペンダント等のアクセサリーを、銀（Ａｇ）粉末１００重量部に対して、ガラス組成物の粉末を３０重量部配合し、それらの混合粉末１００重量部に対して有機バインダーを２５重量部添加して粘土状の可塑性材にした材料を使用して、製作した例の写真を、図１〜図３に示す。
図１の写真のリング形状に成形して焼成した第１アクセサリー１は、焼成によって銀の光沢を示す金属光沢部２と、金属がガラス組成物と化学反応して発色した発色部３とが形成されている。
図２の写真では、リング状の第２アクセサリー４、及び、略ひし形の第３アクセサリー５の主装飾部７に対する枠体６は、焼成により銀（Ａｇ）の金属光沢が出ているもので、その銀の表面がガラス層に覆われて光沢を更に強くしている。
図３に示す第４アクセサリー８は、主装飾部７の周囲を取り囲む枠体６を、本発明の造形物形成材料で形成されたものである。
この枠体６も、焼成により銀の金属光沢がガラスの被覆層により、更に強調されている。
【００２４】
〔別実施形態〕
以下に他の実施の形態を説明する。
〈１〉  前記金属粉末は、上記貴金属以外の金属を使用することもでき、この場合には、貴金属にはない酸化物や、硫化物などの異なった状態の金属化合物として、特有の色彩の表面状態を有する造形物が得られる。
〈２〉  前記焼成用造形物形成材料による造形物形成方法以外の方法としては、成形体を乾燥した後、成形体をバーナーで加熱して、金属粉末又はガラス組成物の内の少なくとも一方を溶融させて成形体を一体化するようにしてもよい。
【符号の説明】
【００２５】
１      第１アクセサリー
２      金属光沢部
３      発色部
４      第２アクセサリー
５      第３アクセサリー
６      枠体
７      主装飾部
８      第４アクセサリー  
【図１】
2014141705.tif 000003
【図２】
2014141705.tif 000004
【図３】
2014141705.tif 000005